(57)【要約】【課題】乾燥および硬化が十分進み、内部歪みを完全に除去した高強度の剛性や弾性を必要とする製品に、煤竹の風合いを醸し出すことができる煤竹製品の製作方法を提供する。【解決手段】木質材料の不完全燃焼によって発生する高濃度の煙含有燃焼ガスに、竹材を１００〜１４０℃の温度範囲内で２０〜４０時間接触させて加熱燻煙し、その後、上記ガスの導入を停止して、２０時間以上常温で徐冷して煤竹を得、該煤竹を加工して所望の煤竹製品を製作する。【選択図】    なし【特許請求の範囲】
【請求項１】
木質材料の不完全燃焼によって発生する高濃度の煙含有燃焼ガスに、竹材を１００〜１４０℃の温度範囲内で２０〜４０時間接触させて加熱燻煙し、その後、上記ガスの導入を停止して、２０時間以上常温で徐冷して煤竹を得、該煤竹を加工して所望の煤竹製品を製作することを特徴とする煤竹製品の製作方法。
【請求項２】
前記木質材料が、建築材料・林業廃材・製材加工時に発生する廃材の木片であることを特徴とする請求項１に記載の煤竹製品の製作方法。
【請求項３】
前記煤竹製品が、建材であることを特徴とする請求項１または２に記載の煤竹製品の製作方法。
【請求項４】
前記煤竹製品が、家具であることを特徴とする請求項１または２に記載の煤竹製品の製作方法。
【請求項５】
前記煤竹製品が、照明器具であることを特徴とする請求項１または２に記載の煤竹製品の製作方法。
【請求項６】
前記煤竹製品が、茶道用具であることを特徴とする請求項１または２に記載の煤竹製品の製作方法。
【請求項７】
前記煤竹製品が、花道用具であることを特徴とする請求項１または２に記載の煤竹製品の製作方法。
【請求項８】
前記煤竹製品が、運動・遊具であることを特徴とする請求項１または２に記載の煤竹製品の製作方法。
【請求項９】
前記煤竹製品が、モニュメント製品であることを特徴とする請求項１または２に記載の煤竹製品の製作方法。
【発明の詳細な説明】
【技術分野】
【０００１】
本発明は、煤竹製品の製作方法に関する。
【背景技術】
【０００２】
従来、煤竹製品の製作方法としては、竹材を釜内に設置して、煤を含んだ煙を導入し、該煙に竹材を４〜５時間接触させて表面を煤で被覆させ、その後、刃物などの工具により竹材の表面を削って造型品を製造する方法があった。（特開２００４−２０９７２１号公開公報）。
【０００３】
しかし、前記従来の造型品の製造方法は、竹材を煙に４〜５時間しか接触させてないため、乾燥および硬化が不十分であるだけでなく、内部歪みを完全に除去できず、その結果、造型品等の小物しか製作できない等の問題点があった。
【特許文献１】特開２００４−２０９７２１号公開公報
【発明の開示】
【発明が解決しようとする課題】
【０００４】
本発明が解決しようとする課題は、乾燥および硬化が十分進み、内部歪みを完全に除去した高強度の剛性や弾性を必要とする製品、例えば、建材、家具にも、煤竹の風合いを醸し出すことができる煤竹製品の製作方法を提供することにある。
【課題を解決するための手段】
【０００５】
本発明の煤竹製品の製作方法は、木質材料の不完全燃焼によって発生する高濃度の煙含有燃焼ガスに、竹材を１００〜１４０℃の温度範囲内で４０時間以上接触させて加熱燻煙し、その後、上記ガスの導入を停止して、２０時間以上常温で徐冷して煤竹を得、該煤竹を加工して所望の煤竹製品を製作することを特徴とする。前記植物性材料が、生の松葉、杉葉、それらの小枝、それらの生木であることを特徴とする。また、上記煤竹製品が、建材、家具、照明器具、茶道用具、華道用具であることも特徴とする。
【発明の効果】
【０００６】
本発明の煤竹製品の製作方法によれば、乾燥および硬化が十分進み、内部歪みを完全に除去した高強度の剛性や弾性を必要とする製品、例えば、建材、家具にも、煤竹の風合いを醸し出す煤竹製品を製作することができる。
【発明を実施するための最良の形態】
【０００７】
以下、本発明の煤竹製品の製作方法の一実施例を説明する。
まず、原材料となる竹材は、特に、製作される煤竹製品の種類によって、その種類、形状、寸法などが決定される。枝の付いた竹材であってもよい。
なお、煤竹製品の品質上から若い竹材より年数を経た竹材が好ましい。また、伐採直後のものより、ある程度枯らせた竹材が好ましい。
【０００８】
本発明方法において、竹材を加熱する燃焼ガスを発生させる木質材料としては、例えば、建築材料・林業廃材・製材加工時に発生する廃材の木片など、不完全燃焼によって濃度の高い煙を発生するものを使用する。
【０００９】
このような木質材料の不完全燃焼によって生ずる濃度の高い煙を含むガスは、上記竹材と接触して加熱すると共に、竹材中の水分を蒸発させて竹材を乾燥させ、さらに、煙中のタールや煤成分を竹材に沈着させる。
【００１０】
竹材と煙含有燃焼ガスとの接触は、半密閉の処理室内において行われる。この処理室は、例えば、コンクリート、煉瓦などの耐熱性材料で内張され、耐熱性の台車などに適宜の間隔を保って載荷された竹材を搬入する。
【００１１】
上記処理室には、木質材料の不完全燃焼によって発生した高濃度の煙含有燃焼ガスを導入して、中の竹材を加熱すると共に燻煙する。
【００１２】
上記加熱の温度条件としては、処理しようとする竹材の伐採時のものから時間経過したもの迄の含有水分率や孟宗竹のような肉厚のある太い竹から小径級の竹まで、不均質な竹材を均一な煤竹にする為に、着火から次第に温度を上げ、７０〜１４０℃の範囲内でそれぞれ処理時間経過を考慮しながら行い、約２４〜４０時間加熱処理する。
【００１３】
また、所用時間の加熱燻煙処理が終了した後、燃焼ガスの導入を停止して、２０時間以上かけて徐冷する。
【００１４】
得られた煤竹は、加熱燻煙用に使用した植物性材料の種類によって多少の色調の違いはあるものの、黒紫色を基調とし、天然の煤竹の趣を有している。また、加熱処理により歪みが除去されているため、煤竹製品に加工されても安定した形状を保持することができる。
【００１５】
以上の処理は、装置の運転の便宜を図るため、加熱燻煙を２昼夜および徐冷１昼夜のサイクルで行うのが好ましい。
【００１６】
常温近くまで冷却された煤竹材は、処理室から搬出され、付着している煤や灰などを、例えば、水洗い等によって洗い落とし、さらに水分を除去して裏面を磨くなどの後処理をしてから、所望の煤竹製品を製作する。
【００１７】
煤竹製品としては、建材、家具、照明器具、茶道用具、華道用具、運動・遊具、モニュメント類などの製品が製作される。
上記建材としては、建物の柱や梁等の構造材、内外装（壁・床・天井等）材、階段・手摺、窓枠等の造作材である。例えば、壁材や天井材としては、丸竹のまま使用するか積層版材に加工したものを使用する。床材や野地板としては、積層版材に加工したものを使用する。構造材には、丸竹のまま使用するか積層材に加工したものを使用する。
上記家具としては、テーブル、イス、キッチン周りの天板などとして積層材に加工して使用する。
上記照明器具としては、一般電気器具類の傘部、スタンド類の腕の部分に使用する。
上記作動用具としては、茶碗、風炉先屏風（ふろさきびょうぶ）、柄杓（ひしゃく）、水指（みずさし）、水注薬缶（みずつぎやかん）、茶筅（ちゃせん）、花器、茶入（ちゃいれ）、棗（なつめ）、茶杓（ちゃしゃく）、蓋置（ふたおき）、香合（こうごう）、掛物（かけもの）である。
上記華道用具としては、花入（はないれ、花器）である。
上記運動・遊具としては、竹刀、弓、シーソー、釣り竿などである。
その他、約５０ｃｍ〜１０ｍの単体あるいは複数のモニュメント類などである。